(57)【特許請求の範囲】
【請求項１】
ガラス充填ポリアミドを含むベース樹脂（Ａ）、及び、有機燐化合物（Ｂ）を含む、難燃性樹脂組成物であって、
該有機燐化合物（Ｂ）が、化合物Ｖ〜Ｘ（式中、ｎは、１〜１００，０００の整数である。）：
【化１】
0005639156.tif 000021
の一つ以上を含む、難燃性樹脂組成物。
【請求項２】
該有機燐化合物（Ｂ）が、該難燃性樹脂組成物の１０〜３０重量％の量で存在する、請求項１に記載の樹脂組成物。
【請求項３】
少なくとも１種の難燃性補助物質を含む、請求項１又は２に記載の樹脂組成物。
【請求項４】
前記の少なくとも１種の難燃性補助物質が、メラミン塩、無機金属化合物、クレイ化合物、二重層状水酸化物、及びポリフェニレンエーテル樹脂、及びそれらの混合物から選択される、請求項３に記載の樹脂組成物。
【請求項５】
該無機金属化合物が、無機酸の金属塩、金属の酸化物及び水酸化物、金属硫化物、並びにそれらの混合物から選択される、請求項４に記載の樹脂組成物。
【請求項６】
該無機金属化合物が、無機酸の金属塩を含む、請求項４に記載の樹脂組成物。
【請求項７】
該メラミン塩が、メラミン燐酸塩を含む、請求項４に記載の樹脂組成物。
【請求項８】
前記の少なくとも１種の難燃性補助物質が、該難燃性樹脂組成物の１〜２０重量％の量で存在する、請求項３〜７のいずれか１項に記載の樹脂組成物。
【請求項９】
該ガラス充填ポリアミドが、該ポリアミド及びガラスの全重量の１５〜４０重量％でガラスを含有する、請求項１〜８のいずれか１項に記載の樹脂組成物。
【請求項１０】
該無機酸の金属塩が、硼酸塩を含む、請求項６に記載の樹脂組成物。
【請求項１１】
該硼酸塩が、硼酸亜鉛を含む、請求項１０に記載の樹脂組成物。
【請求項１２】
該メラミン燐酸塩が、メラミンポリ燐酸塩及び（又は）メラミンピロ燐酸塩を含む、請求項７に記載の樹脂組成物。
【発明の詳細な説明】
【技術分野】
【０００１】
本発明は、限定されないが、特にガラス充填ポリアミド樹脂用の燐含有難燃剤に関する。
【背景技術】
【０００２】
改良された電気的及び機械的性質を有するより軽量のプラスチック部品の方に向かっている電装品に対する現在及び未来の市場要求と共に、電子的用途に対するエンジニアリング・プラスチックの使用が実質的に成長している。現在、ポリアミドは、特にそれらの構造的並びに衝撃強度及び剛性を増加させるためにガラス充填材で強化されている場合、電子的用途等に対する主要なエンジニアリング熱可塑性樹脂である。
【０００３】
ポリアミドは一般に、加工温度及びせん断力に長い間曝しても比較的熱的に安定しているという特徴がある。しかしながら、炎に曝すと、それらは全く容易に燃焼し、該燃焼性は燃焼している樹脂の滴り落ちる挙動を特徴としている。従って、難燃性ポリアミド、特に難燃性ガラス充填ポリアミドに対する実質的な需要が増加している。同様に、典型的にはガラス強化された、それらのポリエステル樹脂類に対する需要も存在しており、樹脂の選択は原価と機械的性能とのバランスのようないくつかの因子に依存している。
【０００４】
熱可塑性樹脂及びポリウレタンフォームに対する難燃剤の主要な種類の一つは、有機燐化合物（典型的にはホスフェート及びホスホネート）というものである。これらは、非ハロゲン化物であっても良いし、或いは、燐・ハロゲン化合物、及び燐化合物とハロゲン化難燃剤、典型的には臭素化難燃剤との混合物を含んでいても良い。
【０００５】
一般に、有機燐化合物は、凝縮相反応、ポリマー炭化促進、及び炭化物形成の組合せによって、難燃活性を提供する。これらのプロセスは明白に、かかる添加剤が存在するポリマーに依存する。従って、特定の燐含有構造体は、種々のポリマー・タイプに対して設計する必要がある。
【０００６】
例えば、米国特許第３，６８１，２８１号は、ポリエステル、該ポリエステルの少なくとも１重量パーセントの三級ホスフィンオキシド、及び、該三級ホスフィンオキシドの約１０〜約５０重量パーセントの、トリフェニルメラミン、ベンジル、並びにジベンジルから成る群から選択される相乗剤（ｓｙｎｅｒｇｉｓｔ）を含む成形構造体を開示している。該三級ホスフィンオキシドの中では、キシリレンビス-ジフェニルホスフィンオキシドが例示される。
【０００７】
Industrial & Engineering Chemistry Product Research and Development, (1982), 21(2), 328-31頁の『難燃性ポリエステル用の燐ベース添加剤、１．低分子量添加剤』という題名の論文において、Robert W Stackmanは、キシレンビス-ジフェニルホスフィンオキシドを含む種々の燐含有有機化合物を、ポリ（エチレンテレフタレート）及びポリ（1,4-ブチレンテレフタレート）用の難燃剤として評価している。該評価は、予備成形ポリマーの溶融安定性に及ぼす該添加剤の効果、及び、非標準下端燃焼酸素指数法（ｎｏｎ−ｓｔａｎｄａｒｄ  ｂｏｔｔｏｍ  ｂｕｒｎ，ｏｘｙｇｅｎ  ｉｎｄｅｘ  ｍｅｔｈｏｄ）により測定した場合の、フィルムの燃焼性に及ぼす効果を含んでいる。これらの混合物に対する酸素指数値は、該混合物の燐含量の関数であった。難燃剤としての燐化合物の効率は、該燐構造の種類の変化に従って、R3PO>R(R’O)2PO>(R’O)3POの順序で変化した。ポリマー添加剤は、該混合物の２０重量％以下でも、高度の難燃性と混合による低度の性能劣化との組合せを与える魅力的な添加剤であると報告された。
【０００８】
他の有機燐化合物も、ポリアミド用難燃剤としての用途が示唆されている。例えば、『改良ナイロン』（“Ｉｍｐｒｏｖｅｄ  Ｎｙｌｏｎ”）という題名の研究開示書（Ｒｅｓｅａｒｃｈ  Ｄｉｓｃｌｏｓｕｒｅ）１６８０５１（１９７８年４月出版）は、ビス（4-アミノシクロヘキシル）メタン-ドデカン二酸共重合体のフレークを８〜１０％のp-キシリレンビス（ジフェニルホスフィンオキシド）難燃剤で被覆し、均質化インラインミキサーが装着されたスクリュー融解器を使用し、溶融ポリマーを34-フィラメント糸製造用装置に供給して糸を紡糸することにより製造された、難燃性ナイロン繊維を記載している。該溶融ポリマーは３００〜１０°に加熱され、該滞留時間は約１５分であった。該糸は、熱管上で２．３倍に延伸されて１００デニール糸を製造した。
【０００９】
更に、米国特許第４，３４１，６９６号は、式：
【化１】
0005639156.tif 000002
（式中、R1及びR3は水素、フェニル及び１〜４個の炭素原子のアルキル基から成る群から選択される任意の基であり、R2は水素、フェニル及び２〜４個の炭素原子のアルキル基から成る群から選択される任意の基であるが、但し、R1及びR3が水素基である場合、R2は２〜４個の炭素原子のアルキル基又はフェニル基である。）
を有する有効量のトリス-(3-ヒドロキシアルキル)ホスフィンオキシドを組み合わせることにより難燃性にした、ガラス充填熱可塑性ポリアミドポリマーを開示している。
【００１０】
米国特許第７，３３２，５３４号は、難燃剤成分Aとして、９０〜９９．９重量％の、式：
【化２】
0005639156.tif 000003
のホスフィネート塩、及び（又は）、式：
【化３】
0005639156.tif 000004
のジホスフィネート塩、及び（又は）、それらのポリマー（式中、R1,R2は同じ又は異なり、各々線状又は分岐状のC1-C6-アルキル及び(又は)アリールであり、R3は線状又は分岐状のC1-C10-アルキレン、C6-C10-アリーレン、-アルキルアリーレン又は-アリールアルキレンであり、MはMg、Ca、Al、Sb、Sn、Ge、Ti、Zn、Fe、Zr、Ce、Bi、Sr、Mn、Li、Na及び（又は）Kであり、mは１〜４であり、nは１〜４であり、xは１〜４である。）を、成分Bとして、０〜５０重量％の、窒素含有相乗剤又は燐/窒素難燃剤を、そして、成分Cとして、０．１〜１０重量％の液体成分を含有する、ポリエステル及びポリアミドを含む熱可塑性及び熱硬化性ポリマー用の、難燃性配合物を開示している。
【００１１】
米国特許第７，４１１，０１３号は、ポリエステル、ポリアミド、又はスチレン系樹脂のようなベース樹脂（A）、以下の式：
【化４】
0005639156.tif 000005
（式中、Arは芳香族炭化水素環、又は窒素含有芳香族複素環を表し、X1は酸素原子又は硫黄原子を表し、Y1及びY2は同じ又は異なり、各々は炭化水素基、アルコキシ基、アリールオキシ基、又はアラルキルオキシ基を表し、Z1はアルキレン基、又はアルキルアミンに対応する窒素含有二価基を表し、Y1及びY2は互いに結合しても良く、又Y1及びY2は隣接する燐原子と一緒に環を形成しても良く、『a』は０又は１を示し、『b』は１〜６の整数を示す。）
により表される単位を有する有機燐化合物（B）、及び難燃性助剤（C）を含む難燃性樹脂組成物を開示している。
【００１２】
本発明によれば、特定のベンジル置換酸化燐化合物は、特に特定の相乗剤と組み合わせると、ポリアミド、特にガラス充填ポリアミドを含む熱可塑性樹脂に対して非常に有効な難燃剤であるということが、今や発見されたのである。
【先行技術文献】
【特許文献】
【００１３】
【特許文献１】米国特許第３，６８１，２８１号
【特許文献２】米国特許第４，３４１，６９６号
【特許文献３】米国特許第７，３３２，５３４号
【特許文献４】米国特許第７，４１１，０１３号
【非特許文献】
【００１４】
【非特許文献１】Industrial & Engineering Chemistry Product Research and Development, (1982), 21(2), 328-31頁の『難燃性ポリエステル用の燐ベース添加剤、１．低分子量添加剤』という題名の論文
【非特許文献２】『改良ナイロン』という題名の研究開示書１６８０５１（１９７８年４月出版）
【発明の概要】
【課題を解決するための手段】
【００１５】
従って、本発明は一局面において、ベース樹脂（A）、以下の式（I）、（II）及び（III）:
【化５】
0005639156.tif 000006
（式中、AはO、S、SO2、単結合、アルキル、及び-CH2-P1から選択され、
P1は式:
【化６】
0005639156.tif 000007
の燐含有基であり、
R1及びR2は同じか異なり、各々はH、O-アルキル、O-アリール、アルキル、アリール、及びOMから選択され、
R3はH又はアルキルであり、
M=Na,K,Zn,Al,Caであり、
aは、各ポリマー鎖に対して少なくとも１単位であるという条件で、０〜４の整数であり、
nは１〜１００，０００の整数であり、mは０〜１００，０００の整数である。）
の少なくとも一つにより表される単位を含む有機燐化合物（B）、並びに、所望により少なくとも１種の難燃性補助物質（C）を含む、難燃性樹脂組成物に在る。
【００１６】
該有機燐化合物（B）は、該難燃性樹脂組成物の約１０〜約３０重量％の量で存在するのが好都合である。
【００１７】
少なくとも１種の難燃性補助物質（C）が存在し、メラミン塩、無機金属化合物、クレイ（ｃｌａｙ）物質、二重層状水酸化物物質、及びポリフェニレンエーテル樹脂から選択されるのが好都合である。
【００１８】
該少なくとも１種の難燃性補助物質（C）は、メラミン塩及び無機金属化合物を約１０：１と約１：１との間の重量比で含むのが好都合である。
【００１９】
該無機金属化合物は、硼酸塩、特に硼酸亜鉛のような金属塩を含むのが好都合である。
【００２０】
該メラミン塩は、メラミン燐酸塩、特にメラミン・ポリ燐酸塩又はメラミン・ピロ燐酸塩を含むのが好都合である。
【００２１】
該少なくとも１種の難燃性補助物質（C）は、該難燃性樹脂組成物の約１〜約２０重量％の量で存在するのが好都合である。
【００２２】
該ベース樹脂（A）は、熱可塑性又は熱硬化性樹脂の少なくとも１種を含むのが好都合である。典型的な熱硬化性樹脂はエポキシ樹脂であり、典型的な熱可塑性樹脂はポリエステル、ポリアミド、ポリカーボネート、又はスチレン系樹脂である。
【００２３】
一態様において、該ベース樹脂（A）は、ポリアミド、特にガラス充填ポリアミド、典型的には該ポリアミド及びガラスの全重量の約１５及び約４０重量％でガラスを含有するものを含む。
【発明を実施するための形態】
【００２４】
ここに、ベース樹脂（A）、ベンジル系置換有機燐化合物（B）、及び、所望により少なくとも１種の難燃性補助物質（C）を含む難燃性樹脂組成物を記載する。
ベース樹脂
【００２５】
該ベース樹脂は、ポリエステル系樹脂、スチレン系樹脂、ポリアミド系樹脂、ポリカーボネート系樹脂、ポリフェニレンオキシド系樹脂、ビニル系樹脂、オレフィン系樹脂、アクリル系樹脂、又はエポキシ樹脂のような任意の有機高分子物質であっても良い。該ベース樹脂は、熱可塑性又は熱硬化性樹脂であっても良い。特に好ましいのは、ポリエステル系樹脂、ポリアミド系樹脂及びポリカーボネート、特にガラス充填ポリエステル及びポリアミドのようなエンジニアリング樹脂である。
【００２６】
ポリエステル系樹脂は、例えば、ジカルボン酸成分及びジオール成分の重縮合、並びにヒドロキシカルボン酸又はラクトン成分の重縮合により得られるホモポリエステル及びコポリエステルを含む。好ましいポリエステル系樹脂は、通常、飽和ポリエステル系樹脂、特にポリブチレンテレフタレートのような芳香族飽和ポリエステル系樹脂を含む。
【００２７】
ポリアミド系樹脂は、ジアミン及びジカルボン酸から誘導されるポリアミド、必要ならジアミン及び(又は)ジカルボン酸との組合せで、アミノカルボン酸から得られるポリアミド、並びに、必要ならジアミン及び(又は)ジカルボン酸との組合せで、ラクタムから誘導されるポリアミドを含む。該ポリアミドはまた、異なる少なくとも２種類のポリアミド構成成分から誘導されるコポリアミドをも含む。
【００２８】
適切なポリアミド系樹脂は、脂肪族ポリアミド（例えば、ナイロン４６、ナイロン６、ナイロン６６、ナイロン６１０、ナイロン６１２、ナイロン１１、及びナイロン１２）、芳香族ジカルボン酸（例えば、テレフタル酸、及び(又は)イソフタル酸）及び脂肪族ジアミン（例えば、ヘキサメチレンジアミン、ノナメチレンジアミン）から得られるポリアミド、並びに、芳香族と脂肪族両方のジカルボン酸（例えば、テレフタル酸とアジピン酸の両方）及び脂肪族ジアミン（例えば、ヘキサメチレンジアミン）から得られるポリアミド等を含む。これらのポリアミドは、単独又は組合せで使用しても良い。
【００２９】
該ベース樹脂は、機械的強度、剛性、熱安定性、及び電気伝導度のようなその性質を修正するために、充填剤と混合しても良い。該充填剤は、繊維状又は非繊維状であっても良い。適切な繊維状充填剤は、ガラス繊維、アスベスト繊維、炭素繊維、シリカ繊維、繊維状ウォラストナイト、シリカ・アルミナ繊維、ジルコニア繊維、チタン酸カリウム繊維、金属繊維、及び高融点を有する有機繊維（例えば、脂肪族又は芳香族ポリアミド、芳香族ポリエステル、弗素含有樹脂、ポリアクリロニトリルのようなアクリル系樹脂）を含む。適切な非繊維状充填剤は、カオリン、タルク、ガラスフレーク、マイカ、グラファイト、金属箔、及び層状燐酸塩（例えば、燐酸ジルコニウム、及び燐酸チタン）のような板様(又は層状)充填剤を含む。更に、カーボンブラック、ホワイト・カーボン、炭化珪素、シリカ、粉末石英、ガラスビーズ、ガラス粉、ミルド・ファイバ（ｍｉｌｌｅｄ  ｆｉｂｅｒｓ）（例えば、ミルド・グラス・ファイバ）、珪酸塩（例えば、珪酸カルシウム、珪酸アルミニウム、クレイ、珪藻土）、金属酸化物（例えば、酸化鉄、酸化チタン、酸化亜鉛、及びアルミナ）、金属炭酸塩（例えば、炭酸カルシウム、及び炭酸マグネシウム）、金属硫酸塩（例えば、硫酸カルシウム、及び硫酸バリウム）、並びに、金属粉を含めて、粒子状又は不定形充填剤を使用することも出来る。
【００３０】
好ましい充填剤は、ガラス繊維及び炭素繊維を含む。一態様において、該ベース樹脂は、ポリアミド及びガラスの全重量の約１５及び約４０重量％でガラス繊維を含有するガラス充填ポリアミドを含む。
有機燐化合物
【００３１】
本難燃性樹脂組成物で使用される有機燐化合物は、以下の式（I）、（II）及び（III）:
【化７】
0005639156.tif 000008
（式中、Aは、O、S、SO2、単結合、アルキル、及び-CH2-P1から選択され、
P1は式:
【化８】
0005639156.tif 000009
の燐含有基であり、
R1及びR2は同じか異なり、各々はH、O-アルキル、O-アリール、アルキル、アリール、及びOMから選択され、
R3はH又はアルキルであり、
M=Na,K,Zn,Al,Caであり、
aは、各ポリマー鎖に対して少なくとも１単位であるという条件で、０〜４の整数であり、
nは１〜１００，０００の整数であり、mは０〜１００，０００の整数である。）
の少なくとも一つにより表すことが出来る。
【００３２】
上記式の代表的なベンジル系置換有機燐化合物には、ジフェニルエーテルのジフェニルホスフィンオキシド誘導体（下の化合物V）、ジフェノキシベンゼンのジフェニルホスフィンオキシド誘導体（下の化合物VI）、アリールエーテルオリゴマーのジフェニルホスフィンオキシド誘導体（下の化合物VII）、ポリフェニレンエーテルのジフェニルホスフィンオキシド誘導体（下の化合物VIII）、ポリスチレンのジフェニルホスフィンオキシド誘導体（下の化合物IX）、及び、p-キシリレンビス（ジフェニルホスフィンオキシド）（下の化合物X）:
【化９】
0005639156.tif 000010
が含まれる。
【００３３】
該有機燐化合物（B）は、該難燃性樹脂組成物の約１０〜約３０重量％の量で存在するのが好都合である。
難燃性補助物質
【００３４】
本樹脂組成物は、その難燃性を促進するために、上述の有機燐化合物に加えて少なくとも１種の難燃性補助物質を含むことが出来る。適切な難燃性補助物質は、メラミン塩、無機金属化合物、クレイ化合物、二重層状水酸化物物質、ポリフェニレンエーテル樹脂、及びそれらの混合物を含む。
【００３５】
適切なメラミン塩には、メラミンそれ自体の塩、並びに、置換メラミン（例えば、2-メチルメラミンのようなアルキルメラミン、グアニルメラミン）、メラミンの縮合生成物（例えば、メラム、メレム、メロン）、及びメラミンの共重縮合樹脂（例えば、メラミン・ホルムアルデヒド樹脂、フェノール・メラミン樹脂、ベンゾグアナミン・メラミン樹脂、及び芳香族ポリアミン・メラミン樹脂）のようなメラミン誘導体の塩が含まれる。一般に、該塩類は、該メラミンと、硝酸、塩素酸（例えば、過塩素酸、塩素酸、亜塩素酸、次亜塩素酸）、亜燐酸、硫酸、スルホン酸、硼酸、クロム酸、アンチモン酸、モリブデン酸、タングステン酸、錫酸、又は珪酸のような酸素含有酸との反応によって製造される。
【００３６】
適切なメラミン塩の例には、メラミン・オルト燐酸塩、メラミン燐酸塩、メラミン・ピロ燐酸塩類（メラミン・ピロ燐酸塩、及びジメラミン・ピロ燐酸塩を含む）、メラミン・ポリ燐酸塩（メラミン・トリ燐酸塩、及びメラミン・テトラ燐酸塩を含む）、メラミン硫酸塩類（メラミン硫酸塩、ジメラミン硫酸塩、及びグアニルメラミン硫酸塩を含む）、メラミン・ピロ硫酸塩類（例えば、メラミン・ピロ硫酸塩、及びジメラミン・ピロ硫酸塩）、メラミンスルホン酸塩（例えば、メラミンメタンスルホン酸塩、メラムメタンスルホン酸塩、及びメレムメタンスルホン酸塩）、並びにメラミン・オルト硼酸塩（例えば、モノ〜トリメラミン・オルト硼酸塩）が含まれる。
【００３７】
好ましいメラミン塩は、メラミン・ピロ燐酸塩類である。
【００３８】
本発明の相乗剤組合せに使用される適切な無機金属化合物には、無機酸の金属塩、金属の酸化物及び水酸化物、並びに金属硫化物が含まれる。
【００３９】
該無機金属化合物が無機酸の金属塩である場合、適切な無機酸には、亜燐酸類（例えば、オルト燐酸、メタ燐酸、亜燐酸、次亜燐酸、次燐酸、ピロ燐酸、ポリ燐酸、無水燐酸、及びポリメタ燐酸）、硼酸（例えば、オルト硼酸、メタ硼酸、ピロ硼酸、テトラ硼酸、ペンタ硼酸、及びオクタ硼酸）、錫酸（例えば、錫酸、メタ錫酸、オルト錫酸、及びヘキサヒドロキソ錫酸）、モリブデン酸、並びにタングステン酸が含まれる。
【００４０】
適切な金属塩の例には、ピロ燐酸カルシウム、ポリメタ燐酸カルシウム、アルカリ土類金属の燐酸水素塩（例えば、オルト燐酸水素マグネシウム、及びオルト燐酸水素カルシウム）、遷移金属の燐酸水素塩（例えば、燐酸水素マンガン、燐酸水素鉄、燐酸水素亜鉛、及び燐酸水素カドミウム）、元素周期表１３族の金属の燐酸水素塩（例えば、燐酸水素アルミニウム）、元素周期表１４族の金属の燐酸水素塩（例えば、燐酸水素錫）、アルカリ土類金属硼酸塩（例えば、オルト硼酸カルシウム、メタ硼酸カルシウム、ピロ硼酸カルシウム、及びテトラ硼酸トリマグネシウム）、遷移金属硼酸塩（例えば、オルト硼酸マンガン、テトラ硼酸マンガン、ジ硼酸ニッケル、メタ硼酸銅、メタ硼酸亜鉛、テトラ硼酸亜鉛、メタ硼酸カドミウム、及びテトラ硼酸カドミウム）、アルカリ金属錫酸塩（例えば、錫酸ナトリウム、及び錫酸カリウム）、アルカリ土類金属錫酸塩（例えば、錫酸マグネシウム）、遷移金属錫酸塩（例えば、錫酸コバルト、及び錫酸亜鉛）、モリブデン酸亜鉛、及びタングステン酸亜鉛が含まれる。
【００４１】
適切な金属の酸化物及び水酸化物の例には、酸化モリブデン、酸化タングステン、酸化チタン、酸化ジルコニウム、酸化錫、酸化銅、酸化亜鉛、酸化アルミニウム、酸化ニッケル、酸化鉄、酸化マンガン、三酸化アンチモン、四酸化アンチモン、五酸化アンチモン、水酸化アルミニウム、水酸化マグネシウム、水酸化錫、及び水酸化ジルコニウムが含まれる。クレイを含む、アルミノシリケートのような混合酸化物も使用することが出来る。
【００４２】
適切な金属硫化物の例には、硫化モリブデン、硫化タングステン、及び硫化亜鉛が含まれる。
【００４３】
好ましい無機金属化合物は硼酸塩、特に硼酸亜鉛である。
【００４４】
一態様において、難燃性補助物質は、メラミン塩と無機金属化合物との、約１０：１と約１：１の間の重量比における組合せである。
【００４５】
もう一つの態様において、難燃性補助物質は、ポリフェニレンエーテル（PPE）タイプ樹脂のような炭化物形成性有機化合物である。特定のPPE樹脂例はSabic Innovative PlasticsからのPPO 803であろう。該PPE樹脂は、典型的に約１％と約２５％の間、より典型的に約５％と約１５％の間の配合量で使用することが出来る。
【実施例】
【００４６】
本発明を、以下の実施例に関してより具体的に説明する。
［実施例１］：ジフェニルエーテルのジフェニルホスフィンオキシド誘導体（化合物V）の製造
【化１０】
0005639156.tif 000011
【００４７】
ジフェニルエーテル（１００g）、５０gのパラホルムアルデヒド、及び４００mLの酢酸を６０℃で攪拌した。該溶液を通して５時間以上にわたってHCl（３０４g）を泡立てた。塩化メチレンにおける水性処理及び該有機物質の濃縮の後に、１４６．１gの清澄な液体が得られた。1H NMRスペクトルは、示された構造と一致しており、該物質が主にパラ異性体であることを示した。該清澄な液体（１２０g）、３５６gのエチル・ジフェニルホスフィナイト、及び５００gのジクロロベンゼンを１６５℃で一晩中攪拌した。該生成物は、結晶化により単離され、温浸（ｄｉｇｅｓｔｉｏｎ）／洗浄を繰返して化合物V（１３７．０g）を白色固体として与えた。分析：熱重量分析５％重量損失：３４２℃；１０．３％P；示差走査熱分析（溶融）：２７４．４、２７９．２℃。
［実施例２］：ジフェノキシベンゼンのジフェニルホスフィンオキシド誘導体（化合物VI）の製造
【化１１】
0005639156.tif 000012
【００４８】
ジフェノキシベンゼン（１００g）、パラホルムアルデヒド（４５．６g）、酢酸中３３％HBr（７４８g）、及び臭化メチレン（６３２g）を、６０℃で数時間、次に９０℃で一晩中、攪拌した。水性処理及び濃縮の後に、２１４．７gの濃琥珀色液体が得られた。この濃琥珀色液体（２１０g）、エチル・ジフェニルホスフィナイト（４３９g）、及び1,2-ジクロロベンゼン（２L）を１６０℃で一晩中加熱した。ディーン・スターク・トラップを用いて該揮発分を除去した。室温に冷却後、該反応物質を濾過した。得られた白色粉末を室温でヘキサン中にスラリー化し、乾燥後１６２gの物質を得た。この白色粉末生成物（１３５g）をアセトンで洗浄し、濾過乾燥後９５．０gの化合物VIを固体として得た。分析：熱重量分析５％損失：２９０．９℃；９．８５％P。
［実施例３］：アリールエーテルオリゴマーのジフェニルホスフィンオキシド誘導体（化合物VII）の製造
【化１２】
0005639156.tif 000013
【００４９】
独国特許公告DE３，３３４，０６８A1に記載された操作を変更して使用し、化合物１Cを製造した。ポリ(フェニレンエーテル)オリゴマー（９０．０g；n=0〜2）、５４．９５gのパラホルムアルデヒド、９０１gの酢酸中３３％HBr、及び９００gのジブロモメタンを６０℃で４．５時間攪拌しながら加熱した。次に該反応混合物を９０℃にし、その温度に一晩中保持した。次に該反応混合物を洗浄し、該有機物質を真空下濃縮して１９４．１gの褐色固体中間体を得た。分析：有機臭化物：４６．７８％；1H NMR(CDCl3):δ7.54-6.64(m); 4.64-4.41(m)。
【００５０】
この褐色固体中間体（１８６．９g）、３０４gのエチル・ジフェニルホスフィナイト、及び３Lの1,2-ジクロロベンゼンを、一面の窒素下攪拌しながら一晩中１６０℃で加熱した。ディーン・スターク・トラップを用いて該揮発分を除去した。該反応物質を真空下濃縮した。該濃縮物（２５６．６g）を、２５６gの1,2-ジクロロベンゼン及び５６gのエチル・ジフェニルホスフィナイトと一緒に、一晩中１７５℃で攪拌しながら加熱した。次に該反応混合物を室温に冷却してから、ヘキサンで再沈殿させた。濾過及び真空乾燥後、２５１gの化合物VIIが白色固体として得られた。分析：熱重量分析５％損失：３１４．２℃；１０．２６％P；31P NMR(CDCl3):δ-21.70(m)。
［実施例４］：置換ポリフェニレンエーテルのジフェニルホスフィンオキシド誘導体（化合物VIII）の製造
【化１３】
0005639156.tif 000014
【００５１】
ポリフェニレンエーテル樹脂（GE PlasticsからのPPO 803樹脂）（４５g）、２２．５gのパラホルムアルデヒド、３６７．４gのAcOH中３３％HBr、及び１５０gの臭化メチレンを、一晩中６０℃で攪拌し加熱した。処理後、該有機物質をアセトン中に沈殿させた。乾燥すると、７８．９gの白色粉末が得られた。分析：1H NMR(CDCl3):δ6.07(m), 4.75(m), 4.2-1.90(m)。該白色粉末（７０．０g）、１５１．３gのエチル・ジフェニルホスフィナイト、及び1,2-ジクロロベンゼン（２L）を一晩中１６０℃で加熱した。ディーン・スターク・トラップを用いて該揮発分を除去した。次に該反応混合物を、蒸留により半分の体積に濃縮した。該濃縮反応混合物をアセトンで沈殿させてから、再沈殿させた。濾過及び乾燥後、９３．１gの化合物VIIIが白色粉末として得られた。分析：熱重量分析５％損失：３５３．１℃；８．７３％P。
［実施例５］：ポリスチレンのジフェニルホスフィンオキシド誘導体（化合物IX）の製造
【化１４】
0005639156.tif 000015
【００５２】
ポリ（ビニルベンジルクロライド）（７７．５g）、３４９gのエチル・ジフェニルホスフィナイト、及び４３０gの1,2-ジクロロベンゼンを、一面の窒素下攪拌しながら一晩中１６０℃で加熱した。ディーン・スターク・トラップを用いて該揮発分を除去した。該反応混合物を３００mLの塩化メチレン中に取出し、該生成物をヘキサンで沈殿させてから再沈殿させた。洗浄、濾過、及び乾燥の後、化合物IXが１３８gの黄褐色粉末として得られた。分析：示差走査熱分析（Tg）：１２５．７℃；熱重量分析５％損失：３５０．２℃；９．５８％P。
［実施例６］：p-キシレンビス（ジフェニルホスフィンオキシド）（化合物X）の製造
【化１５】
0005639156.tif 000016
【００５３】
Inst. Elementoorg. Soedin. Moscow, USSR. Izvestiya Akademii Nauk SSSR, Seriya Khimicheskaya 1979, (11), 2572-5において、Bodrin, G.V.等により記載された操作を変更して使用し、化合物3Aを製造した。エチル・ジフェニルホスフィナイト（５２２g）、１８０gのα,α’-ジクロロ-p-キシレン、及び２，４００gの1,2-ジクロロベンゼンを、一面の窒素下一晩中１６０℃で加熱しながら攪拌した。ディーン・スターク・トラップを用いて該揮発分を除去した。次に該混合物を室温に冷却して、濾過した。得られた湿潤ケーキをヘキサンで洗浄した。濾過と次の真空乾燥の後に、化合物Xが４８７gの白色粉末として得られた。分析：熱重量分析５％損失：３６５℃；１２．０％P。
【００５４】
［実施例７］：ガラス強化PA66における難燃剤の使用
実施例１〜６で記載した種々の難燃剤化合物を、PA66樹脂と、目的の３０％ガラス繊維強化材を製造するためのPA66ガラス濃縮物を使用した二軸スクリュー押出機を用いて、又は、ベント式Brabender処理装置中で、これらを材料を混合することによって配合した。該Brabender処理装置中では、該試料を２６５℃で４分間混合した。混合開始後約３分で、ガラス繊維を約１５秒に亘って添加して、目的の３０％ガラス繊維強化材を製造した。該配合物質をThomas Wileyミル上で粉砕してから、２６５℃で小さな射出成形機を使用することにより成形して、1/16インチ厚のUL-94試験片を形成した。
【００５５】
それらの試験片は、試験片を２回の１０秒間炎適用に処すUL-94垂直燃焼試験手順を受けた。各適用後に該試験片が火を消す時間が記録され、該試験片に関して時間１（T1）及び時間２（T2）として報告される。５個の試験片に対する平均燃焼時間が、両方の炎適用に対して記録された（T1,T2）。いかなる滴下挙動をも観察しながら、２回の炎適用の各々に対して、５個の試験片のすべてに亘って全燃焼時間をも合計した。該結果を表１に示す。
【表１】
0005639156.tif 000017
a) DuPontからの４３％ガラス・PA66樹脂濃縮物。
b) BD=燃焼滴下：該試験片からの燃焼物質が綿（コットン）に火をつけたことを示す。BTC=掴み具（クランプ）まで完全に燃焼した。
c) 1/32インチ厚試料片に関するUL試験。
【００５６】
表１に明示されているように、３０％の化合物（コンパウンド）V、VI、又はVIIIを添加することにより、V-2等級を与える難燃性が示された。２０又は３０％の化合物X物質を添加することによっても、燃焼時間の減少と共に滴下なしの結果が与えられるか、又は該試験中燃焼時間が減少することにより、対照標準（配合物１）と比較して難燃性が示された。配合物６は、V-0等級に到達するには少しだけ足りなかった。
【００５７】
［実施例８］：ガラス強化PA66における難燃剤、及びメラミン又はPPEベースの補助物質の使用
実施例７に記載したように配合物を作製し、表２に示したように該成形試験片を燃焼性について試験した。難燃性補助化合物として種々のメラミンベース物質をも該配合物に添加して、燃焼性に及ぼす効果を測定した。この系において、難燃性補助物質としてPPE樹脂をも試験した。該試験片をUL-94垂直燃焼試験手順に処し、５個の試験片に対する平均燃焼時間を両方の炎適用に対して記録した（T1,T2）。いかなる滴下挙動をも観察しながら、２回の炎適用の各々に対して、５個の試験片のすべてに亘って全燃焼時間をも合計した。
【表２】
0005639156.tif 000018
a) DuPontからの４３％ガラス・PA66樹脂濃縮物。
b) PPE=GE Plastics（現在のSabic Innovative Plastics）からのPPO 803/808。
c) MP-200=Melapur 200. Cibaからのメラミン・ポリ燐酸塩。
d) Budit 3141=Budenheimからのメラミン・ポリ燐酸塩；Budit 311= Budenheimからのメラミン・ピロ燐酸塩。
e) BD=燃焼滴下：該試験片からの燃焼物質が綿（コットン）に火をつけたことを示す。BTC=掴み具（クランプ）まで完全に燃焼した。
【００５８】
これらの配合物は、対照標準配合物１（表１）と対比して難燃性の増加を示しており、大部分の場合、メラミンベースの難燃性補助物質と組み合わせて使用した時、実際にV-0難燃性能を示した。更に、PPE樹脂のような有機ベースの炭化物形成性難燃性補助物質の使用も難燃性を改善した。メラミン化合物を用いた場合、硼酸亜鉛の添加は、滴下を除去するのを助けてV-0等級を与えた。
【００５９】
［実施例９］：ガラス強化PA66における難燃剤、及びクレイ/LDHベースの難燃性補助物質の使用
実施例７に記載したように配合物を作製した。Southern Clay Productsからのクレイ、Cloisite 30Bを難燃性補助物質として使用して、燃焼性に及ぼすその効果を測定した。このクレイは、第四級アンモニウム塩変性天然モンモリロナイト物質である。更に、Zn2Al(OH)6亜鉛・アルミニウム二重層状水酸化物(LDH)物質を、補助物質として試験した。該試験片をUL-94垂直燃焼試験手順に処し、５個の試験片に対する平均燃焼時間を両方の炎適用に対して記録した（T1,T2）。いかなる滴下挙動をも観察しながら、２回の炎適用の各々に対して、５個の試験片のすべてに亘って全燃焼時間をも合計した。該結果を表３に要約する。
【表３】
0005639156.tif 000019
a) BD=燃焼滴下：該試験片からの燃焼物質が綿（コットン）に火をつけたことを示す。
【００６０】
表３中のデータは、これらのタイプの物質を樹脂配合物に使用することの難燃性効果を明らかに示している。対照標準としてクレイのみを添加した配合物１４は、全く滴下を示さなかったが、非常に長い燃焼時間を示した。種々の量の化合物Xを添加したら、難燃性がV-1まで、それからより高い配合量ではV-0まで改善された。他のベンジル系ポリマー難燃性物質、化合物VII及びIXの使用もまた、この研究方法の一般性を示すと共に、良好な難燃性を示した。クレイの代りにLDHを使用したら、いくらかの滴下挙動が示され、V-2等級が得られた。
【００６１】
［実施例１０］：未強化PA66配合物における難燃剤の使用
ガラス繊維強化の効果を試験し、かかる強化の不存在下でもこれらの物質が難燃性を示すかどうかを測定するために、上述のように配合物を作製し、表４に示したように該成形試験片を燃焼性について試験した。該試験片をUL-94垂直燃焼試験手順に処し、５個の試験片に対する平均燃焼時間を両方の炎適用に対して記録した（T1,T2）。いかなる滴下挙動をも観察しながら、２回の炎適用の各々に対して、５個の試験片のすべてに亘って全燃焼時間をも合計した。
【表４】
0005639156.tif 000020
【００６２】
表４におけるデータは、未強化樹脂におけるこれら物質の難燃剤としての有用性を同様に示している。難燃性補助物質としての硼酸亜鉛の添加は、難燃性をV-1からV-0まで更に増加させた。
【００６３】
本発明は特定の態様を参照することにより記載され説明されてきたけれども、当業者は、本発明が本明細書に必ずしも説明されていない変化に適することを理解するであろう。こういう訳で、次に、本発明の真の範囲を決める目的で、別紙特許請求の範囲だけを参照すべきである。